СПОСОБ ПОЛУЧЕНИЯ СИЛИКАТНЫХ СТЕНОВЫХ ИЗДЕЛИЙ, СОСТАВ СЫРЬЕВОЙ СМЕСИ ДЛЯ ИЗГОТОВЛЕНИЯ СИЛИКАТНЫХ СТЕНОВЫХ ИЗДЕЛИЙ, ГРАНУЛИРОВАННЫЙ ЗАПОЛНИТЕЛЬ ДЛЯ СИЛИКАТНЫХ СТЕНОВЫХ ИЗДЕЛИЙ НА ОСНОВЕ СТЕКЛОБОЯ И СИЛИКАТНОЕ СТЕНОВОЕ ИЗДЕЛИЕ

2
3
1. Способ получения силикатных стеновых изделий, включающий смешивание известкового компонента и заполнителя, включающего кремнезем-содержащий и известьсодержащий компоненты, формование строительных изделий и последующую их автоклавную обработку, отличающийся тем, что в качестве заполнителя используют гранулированный композит с размером гранул 0,5-10,0 мм, состоящий из ядра и оболочки, причем при изготовлении ядра используют молотую до удельной поверхности 150-250 м/кг смесь, состоящую из вышеуказанного кремнеземсодержащего компонента в виде стеклобоя и гидроксида щелочного металла в массовом соотношении 0,70-0,95:0,05-0,30, в качестве связки используют водный раствор силиката натрия плотностью 1,2-1,3 г/см в количестве 0,1-7,0% по отношению к массе ядра гранулы, формирование защитной оболочки на поверхности ядра гранулы производят в среде сухой пылевидной смеси из вышеуказанного известьсодержащего компонента и натрия кремнефтористого в массовом соотношении 0,85-0,95: 0,05-0,15; полученный гранулированный заполнитель вводят в силикатную смесь после приобретения им прочности в результате твердения при температуре окружающей среды не менее 2,1 МПа, при этом в сырьевую смесь при перемешивании дополнительно вводят кремнеземсодержащий компонент при следующем соотношении компонентов, мас.%:
известьсодержащий компонент
10,0-12,5
кремнеземсодержащий компонент
50,0-82,5
гранулированный заполнитель
5-40
3
2
2. Силикатная смесь для изготовления стеновых изделий способом по п.1, включающая известьсодержащий компонент и заполнитель, содержащий кремнеземсодержащий и известьсодержащий компоненты, отличающаяся тем, что заполнитель выполнен в виде гранул, состоящих из ядра и оболочки, гранула имеет размер 0,5-10,0 мм и содержит в качестве ядра связанную между собой водным раствором силиката натрия плотностью 1,2-1,3 г/см в количестве 0,1-7,0% по отношению к массе ядра гранулы, молотую до удельной поверхности 150-250 м/кг смесь, состоящую из вышеуказанного кремнеземсодержащего компонента в виде стеклобоя и гидроксида щелочного металла в массовом соотношении 0,70-0,95:0,05-0,30, оболочка состоит из сухой пылевидной смеси, состоящей из вышеуказанного известьсодержащего компонента и натрия кремнефтористого при их массовом соотношении 0,85-0,95:0,05-0,15, при этом силикатная смесь дополнительно содержит кремнеземсодержащий компонент при следующем соотношении компонентов, мас.%:
известьсодержащий компонент
10,0-12,5
кремнеземсодержащий компонент
50,0-82,5
гранулированный заполнитель
5-40
2
3
3. Гранулированный композиционный заполнитель для силикатных стеновых изделий, изготовленный по п.1, включающий кремнеземсодержащий и известьсодержащий компоненты, отличающийся тем, что заполнитель выполнен в виде гранул размером 0,5-10,0 мм, состоящих из ядра и оболочки, ядром служит связанная между собой совместно молотая до удельной поверхности 150-250 м/кг смесь вышеуказанного кремнеземсодержащего компонента в виде стеклобоя с гидроксидом щелочного металла при их массовом соотношении 0,70-0,95:0,05-0,30, в качестве связки используют водный раствор силиката натрия плотностью 1,2-1,3 г/см в количестве 0,1-7,0% по отношению к массе ядра гранулы, а защитная оболочка на поверхности ядра состоит из сухой пылевидной смеси вышеуказанного известьсодержащего компонента и натрия кремнефтористого в массовом соотношении 0,85-0,95:0,05-0,15.
3
2
4. Силикатное стеновое изделие, например кирпич, плитка, блок и т.п., изготовленное по способу, описанному в п.1, содержащее известьсодержащий компонент и заполнитель, включающее кремнеземсодержащий и известьсодержащий компоненты, отличающееся тем, что заполнитель выполнен в виде затвердевших при температуре окружающей среды гранул прочностью не менее 2,1 МПа, состоящих из ядра и оболочки, при этом гранула выполнена размером 0,5-10,0 мм и содержит в качестве ядра связанную между собой водным раствором силиката натрия плотностью 1,2-1,3 г/см в количестве 0,1-7,0% по отношению к массе ядра гранулы смесь молотой до удельной поверхности 150-250 м/кг смеси вышеуказанного кремнеземсодержащего компонента в виде стеклобоя и гидроксида щелочного металла в массовом соотношении 0,70-0,95:0,05-0,30, оболочка состоит из сухой пылевидной смеси вышеуказанного известьсодержащего компонента и натрия кремнефтористого при их массовом соотношении 0,85-0,95:0,05-0,15, при этом силикатная смесь дополнительно содержит кремнеземсодержащий компонент при следующем соотношении компонентов, мас.%:
известьсодержащий компонент
10,0-12,5
кремнеземсодержащий компонент
50,0-82,5
гранулированный заполнитель
5-40